아연 합금 에 대해서 는 상기 의 아연 합금 원료 를 용해 시키 고 , 합금 의 내식 성 을 개선 하 기 위해서 그 합금 용탕 에 표 2 에 나타내 는 량 의 상기 의 미 슈 메탈 을 첨가 ( 비교 예 에서 는 첨가 하 지 않 음 ) 하 고 , 또 , 표 2 에 나타내 는 조건 하 에서 Ar 가스 를 버블 링 시켰 다 ( 비교 예 에서 는 버블 링 없 음 ) . 합금 용탕 온도 를 703 K 로 유지 하 고 , 핫 챔버 형 다이 캐스팅 머신 을 사용 하 여 금형 온도 423 K , 사 출속 도 2 m / 초 ( PH 오픈 , 1 회전 ) 의 조건 하 에서 □ 100 ㎜ × 100 ㎜, 두께 2 ㎜ 의 판재 를 제작 하 였 다 .